(57)【要約】【課題】  成膜装置において成長させる膜への意図しない不純物の混入を抑制する。【解決手段】  基体の表面に溶液のミストを供給することによって前記基体の前記表面に膜を成長させる成膜装置であって、前記基体を収容して加熱する加熱炉と、前記加熱炉に前記溶液の前記ミストを供給するミスト供給装置と、を有している。前記成膜装置のうちの前記ミストに曝される部分の少なくとも一部が、窒化ホウ素を含む材料により構成されている。【選択図】図１
2020096055.tif 000002
【特許請求の範囲】
【請求項１】
基体の表面に溶液のミストを供給することによって前記基体の前記表面に膜を成長させる成膜装置であって、
前記基体を収容して加熱する加熱炉と、
前記加熱炉に前記溶液の前記ミストを供給するミスト供給装置と、
を有しており、
前記成膜装置のうちの前記ミストに曝される部分の少なくとも一部が、窒化ホウ素を含む材料により構成されている、成膜装置。
【請求項２】
前記加熱炉の内面の少なくとも一部が窒化ホウ素を含む前記材料により構成されている、
請求項１の成膜装置。
【請求項３】
請求項１の成膜装置を用いて前記膜を成長させる成膜方法であって、
窒化ホウ素を含む前記材料に、前記溶液に含まれる成分を含む液体または前記液体のミストを供給することによって、窒化ホウ素を含む前記材料の表面をコーティングする工程と、
コーティングする前記工程の後に、前記加熱炉内に前記基体を配置した状態で前記ミスト供給装置から前記加熱炉に前記溶液の前記ミストを供給することによって前記基体の前記表面に前記膜を成長させる工程、
を有する成膜方法。
【発明の詳細な説明】
【技術分野】
【０００１】
本明細書に開示の技術は、成膜装置及び成膜方法に関する。
【０００２】
特許文献１には、基体の表面に溶液のミストを供給して、基体の表面に膜を成長させる成膜装置が開示されている。この成膜装置は、基体を収容して加熱する加熱炉と、加熱炉に溶液のミストを供給するミスト供給装置を有している。加熱炉内でミストが基体の表面に付着することで、基体の表面に膜が成長する。
【先行技術文献】
【特許文献】
【０００３】
【特許文献１】特開２０１５−０７０２４８号公報
【発明の概要】
【発明が解決しようとする課題】
【０００４】
特許文献１の成膜装置のうちのミストに曝される部分は、通常、耐熱性及び化学的安定性に優れる石英により構成される。しかしながら、この種の成膜装置で成長させた膜を分析した結果、膜中にシリコンが含まれることが判明した。成膜装置の石英からミストにシリコンが溶け出し、膜中に混入したものと考えられる。このように、成膜時に、成膜装置を構成する材料に起因する意図しない不純物（シリコン等）が膜中に取り込まれ、膜の特性を正確に制御できない場合がある。本明細書では、膜への意図しない不純物の混入を抑制することが可能な成膜装置を提案する。
【課題を解決するための手段】
【０００５】
本明細書が開示する成膜装置は、基体の表面に溶液のミストを供給することによって前記基体の前記表面に膜を成長させる。この成膜装置は、前記基体を収容して加熱する加熱炉と、前記加熱炉に前記溶液の前記ミストを供給するミスト供給装置を有している。前記成膜装置のうちの前記ミストに曝される部分の少なくとも一部が、窒化ホウ素を含む材料により構成されている。
【０００６】
この成膜装置のミストに曝される部分の少なくとも一部は窒化ホウ素を含む材料により構成されている。窒化ホウ素は、高い耐熱性を有するとともに、優れた化学的安定性を有する。したがって、ミストに曝される部分の少なくとも一部を窒化ホウ素を含む材料により構成することで、成長させる膜への意図しない不純物の混入を抑制することができる。
【図面の簡単な説明】
【０００７】
【図１】実施例１の成膜装置の構成図。
【図２】実施例２の成膜装置の構成図。
【図３】実施例３の成膜装置の構成図。
【発明を実施するための形態】
【実施例１】
【０００８】
図１に示す成膜装置１０は、基板７０の表面に膜をエピタキシャル成長させる装置である。成膜装置１０は、基板７０が配置される加熱炉１２と、加熱炉１２を加熱するヒータ１４と、加熱炉１２に接続されたミスト供給装置２０と、加熱炉１２に接続された排出管８０を備えている。
【０００９】
加熱炉１２の具体的な構成は特に限定されない。一例ではあるが、図１に示す加熱炉１２は、上流端１２ａから下流端１２ｂまで延びる管状炉である。加熱炉１２の長手方向に垂直な断面は、円形である。但し、加熱炉１２の断面は円形に限定されない。加熱炉１２の内面は、コーティング層９０によりコーティングされている。実施例１では、コーティング層９０は、窒化ホウ素（ＰＢＮ：Pyrolytic Boron Nitride）である。すなわち、加熱炉１２のうちのミストに曝される部分が窒化ホウ素により構成されている。
【００１０】
ミスト供給装置２０は、加熱炉１２の上流端１２ａに接続されている。加熱炉１２の下流端１２ｂには、排出管８０が接続されている。ミスト供給装置２０は、加熱炉１２内にミスト６２を供給する。ミスト供給装置２０によって加熱炉１２内に供給されたミスト６２は、加熱炉１２内を下流端１２ｂまで流れた後に、排出管８０を介して加熱炉１２の外部に排出される。
【００１１】
加熱炉１２内には、基板７０を支持するための基板ステージ１３が設けられている。基板ステージ１３は、加熱炉１２の長手方向に対して基板７０が傾くように構成されている。基板ステージ１３に支持された基板７０は、加熱炉１２内を上流端１２ａから下流端１２ｂに向かって流れるミスト６２が基板７０の表面にあたる向きで支持される。基板ステージ１３の表面は、コーティング層９０（窒化ホウ素）によりコーティングされている。すなわち、基板ステージ１３のうちのミスト６２に曝される部分が窒化ホウ素により構成されている。
【００１２】
ヒータ１４は、前述したように、加熱炉１２を加熱する。ヒータ１４の具体的な構成は特に限定されない。一例ではあるが、図１に示すヒータ１４は、電気式のヒータであって、加熱炉１２の外周壁に沿って配置されている。ヒータ１４は加熱炉１２の外周壁を加熱し、それによって加熱炉１２内の基板７０が加熱される。
【００１３】
ミスト供給装置２０は、ミスト発生槽２２を有している。ミスト発生槽２２は、水槽２４、溶液貯留槽２６、及び、超音波振動子２８を有している。水槽２４は、上部が解放された容器であり、内部に水５８を貯留している。超音波振動子２８は、水槽２４の底面に設置されている。超音波振動子２８は、水槽２４内の水５８に超音波振動を加える。溶液貯留槽２６は、密閉型の容器である。溶液貯留槽２６は、基板７０の表面にエピタキシャル成長させる膜の原料を含む溶液６０を貯留している。例えば、酸化ガリウム（Ｇａ２Ｏ３）の膜をエピタキシャル成長させる場合には、溶液６０としてガリウムが溶解した溶液を用いることができる。また、溶液６０中に、酸化ガリウム膜にｎ型またはｐ型のドーパントを付与するための原料（例えば、フッ化アンモニウム等）がさらに溶解していてもよい。また、溶液６０中に、塩酸が含まれていてもよい。溶液貯留槽２６の底部は、水槽２４内の水５８に浸漬されている。溶液貯留槽２６の底面は、フィルムにより構成されている。これによって、水槽２４内の水５８から溶液貯留槽２６内の溶液６０に超音波振動が伝わり易くなっている。超音波振動子２８が水槽２４内の水５８に超音波振動を加えると、水５８を介して溶液６０に超音波振動が伝わる。すると、溶液６０の表面が振動して、溶液６０の上部の空間（すなわち、溶液貯留槽２６内の空間）に溶液６０のミスト６２が発生する。溶液貯留槽２６の内面には、コーティング層９０が設けられていない。
【００１４】
ミスト供給装置２０は、ミスト供給路４０と、搬送ガス供給路４２と、希釈ガス供給路４４をさらに備えている。
【００１５】
ミスト供給路４０の上流端は、溶液貯留槽２６の上面に接続されている。ミスト供給路４０の下流端は、加熱炉１２の上流端１２ａに接続されている。ミスト供給路４０は、溶液貯留槽２６から加熱炉１２へミスト６２を供給する。ミスト供給路４０のうちの下流側の部分（加熱炉１２近傍の部分）の内面は、コーティング層９０（窒化ホウ素）によりコーティングされている。ミスト供給路４０のうちの上流側の部分（溶液貯留槽２６近傍の部分）の内面には、コーティング層９０が設けられていない。
【００１６】
搬送ガス供給路４２の下流端は、溶液貯留槽２６の側面の上部に接続されている。搬送ガス供給路４２の上流端は、図示しない搬送ガス供給源に接続されている。搬送ガス供給路４２は、搬送ガス供給源から溶液貯留槽２６に搬送ガス６４を供給する。搬送ガス６４は、窒素ガスまたは他の不活性ガスである。溶液貯留槽２６内に流入した搬送ガス６４は、溶液貯留槽２６からミスト供給路４０へ流れる。このとき、溶液貯留槽２６内のミスト６２が、搬送ガス６４とともにミスト供給路４０へ流れる。搬送ガス供給路４２の内面には、コーティング層９０が設けられていない。
【００１７】
希釈ガス供給路４４の下流端は、ミスト供給路４０の途中に接続されている。希釈ガス供給路４４の上流端は、図示しない希釈ガス供給源に接続されている。希釈ガス供給路４４は、希釈ガス供給源からミスト供給路４０へ希釈ガス６６を供給する。希釈ガス６６は、窒素ガスまたは他の不活性ガスである。ミスト供給路４０に流入した希釈ガス６６は、ミスト６２及び搬送ガス６４とともに加熱炉１２へ流れる。希釈ガス６６によって、ミスト供給路４０内のミスト６２が希釈される。希釈ガス供給路４４の内面には、コーティング層９０が設けられていない。
【００１８】
次に、成膜装置１０を用いた成膜方法について説明する。ここでは、基板７０として、β型酸化ガリウム（β-Ｇａ２Ｏ３）の単結晶によって構成された基板を用いる。また、溶液６０として、塩化ガリウム（ＧａＣｌ３、Ｇａ２Ｃｌ６）とフッ化アンモニウム（ＮＨ４Ｆ）が溶解した水溶液を用いる。また、搬送ガス６４として窒素ガスを用い、希釈ガス６６として窒素ガスを用いる。
【００１９】
まず、加熱炉１２内の基板ステージ１３上に基板７０を設置する。次に、ヒータ１４によって、基板７０を加熱する。ここでは、基板７０の温度を、約７５０℃に制御する。基板７０の温度が安定したら、ミスト供給装置２０を作動させる。すなわち、超音波振動子２８を動作させることによって、溶液貯留槽２６内に溶液６０のミスト６２を発生させる。同時に、搬送ガス供給路４２から溶液貯留槽２６に搬送ガス６４を導入し、希釈ガス供給路４４からミスト供給路４０に希釈ガス６６を導入する。搬送ガス６４は、溶液貯留槽２６を通って、矢印５０に示すようにミスト供給路４０内に流入する。このとき、溶液貯留槽２６内のミスト６２が、搬送ガス６４と共にミスト供給路４０内に流入する。また、希釈ガス６６は、ミスト供給路４０内でミスト６２と混合される。これによって、ミスト６２が希釈化される。ミスト６２は、窒素ガス（すなわち、搬送ガス６４と希釈ガス６６）とともにミスト供給路４０内を下流側に流れ、矢印５２に示すようにミスト供給路４０から加熱炉１２内に流入する。加熱炉１２内では、ミスト６２は、窒素ガスとともに下流端１２ｂ側へ流れ、排出管８０へ排出される。
【００２０】
加熱炉１２内を流れるミスト６２の一部は、加熱された基板７０の表面に付着する。すると、ミスト６２（すなわち、溶液６０）が、基板７０上で化学反応を起こす。その結果、基板７０上に、β型酸化ガリウム（β-Ｇａ２Ｏ３）が生成される。基板７０の表面に継続的にミスト６２が供給されるので、基板７０の表面に酸化ガリウム膜が成長する。基板７０の表面に単結晶の酸化ガリウム膜が成長する。溶液６０がドーパントの原料を含む場合には、酸化ガリウム膜には、ドーパントが取り込まれる。例えば、溶液６０がフッ化アンモニウムを含む場合には、フッ素がドープされた酸化ガリウム膜が形成される。
【００２１】
上述したように、溶液貯留槽２６内で発生したミスト６２は、ミスト供給路４０を介して加熱炉１２へ流れる。したがって、溶液貯留槽２６の内面、ミスト供給路４０の内面、加熱炉１２の内面、及び、基板ステージ１３の表面は、ミスト６２に曝される。ミストに曝される部分を構成する材料からミストへ意図しない不純物が溶出する場合がある。例えば、ミストに曝される部分が石英により構成されていると、石英からミストにシリコンが溶出する。シリコン等の意図しない不純物を含むミストが基板７０の表面に供給されると、基板７０の表面に意図しない不純物を含む酸化ガリウム膜が成長する。これに対し、実施例１では、ミスト供給路４０の下流部の内面と、加熱炉１２の内面と、基板ステージ１３の表面がコーティング層９０（窒化ホウ素）によってコーティングされている。窒化ホウ素は化学的に極めて安定である。コーティング層９０によって、ミスト供給路４０の下流部の内面、加熱炉１２の内面、及び、基板ステージ１３の表面からミスト６２へ不純物が溶出することが抑制される。これによって、基板７０の表面に成長する酸化ガリウム膜に不純物が意図せず混入することが抑制される。したがって、実施例１の成膜装置１０によれば、純度の高い酸化ガリウム膜を形成することができる。特に、ヒータ１４によって加熱される加熱炉１２及び基板ステージ１３と、加熱炉１２に接続されているミスト供給路４０の下流部は、成膜工程中に高温となる。したがって、加熱炉１２、基板ステージ１３、及び、ミスト供給路４０の下流部からミスト６２へ不純物が溶出し易い。実施例１では、これらの高温になる部分がコーティング層９０によってコーティングされているので、ミスト６２への不純物の溶出を効果的に抑制することができ、酸化ガリウム膜への意図しない不純物の混入を効果的に抑制することができる。
【００２２】
また、ミスト６２は加熱炉１２の内面にも付着するので、酸化ガリウム膜は加熱炉１２の内面にも成長する。加熱炉１２の内面がコーティング層９０によってコーティングされておらず、かつ、加熱炉１２の外壁が透明である場合（例えば、加熱炉１２の外壁が石英である場合）には、以下の問題が生じる。この場合、加熱炉１２の外壁が透明であるので、ヒータ１４から生じる赤外線が加熱炉１２内の基板７０に照射され、基板７０が熱輻射によっても加熱される。この場合、加熱炉１２の内面に酸化ガリウム膜が成長するほど、加熱炉１２の外壁の透明度が低下する。このため、加熱炉１２の内面に酸化ガリウム膜が成長するほど、基板７０の加熱効率が低下する。これに対し、加熱炉１２の内面が不透明なコーティング層９０（窒化ホウ素）によってコーティングされていると、加熱炉１２の外壁は赤外線を遮断する。したがって、加熱炉１２の内面に酸化ガリウム膜が成長しても、基板７０の加熱効率がほとんど変化しない。このように、加熱炉１２の内面をコーティング層９０によってコーティングすることで、基板７０の加熱効率の変化が抑制され、より安定して酸化ガリウム膜を成長させることが可能となる。
【実施例２】
【００２３】
図２に示す実施例２の成膜装置は、加熱炉１２の外部にヒータ１４を有さない成膜装置（いわゆる、コールドウォール型の成膜装置）である。実施例２では、基板ステージ１３がヒータを内蔵している。したがって、基板７０は、基板ステージ１３側から加熱される。
【００２４】
実施例２の成膜装置でも、ミスト供給路４０の下流部の内面と、加熱炉１２の内面と、基板ステージ１３の表面がコーティング層９０（窒化ホウ素）によってコーティングされている。したがって、実施例１と同様にして、酸化ガリウム膜への不純物の意図しない混入を抑制することができる。
【００２５】
また、コールドウォール型の成膜装置でも、酸化ガリウム膜は加熱炉１２の内面に成長する。加熱炉１２の内面がコーティング層９０によってコーティングされておらず、かつ、加熱炉１２の外壁が透明である場合には、以下の問題が生じる。コールドウォール型の成膜装置において、加熱炉１２の外壁が透明であると、ヒータにより加熱された基板ステージ１３から生じる赤外線が、加熱炉１２の外部に放射される。しかし、加熱炉１２の内面に酸化ガリウム膜が成長すると、加熱炉１２の外壁の透明度が低下するので、基板ステージ１３から生じる赤外線が加熱炉１２の外部に放射され難くなる。すると、基板７０の加熱効率が上昇する。このように、コールドウォール型の成膜装置でも、加熱炉１２の外壁が透明であると、その透明度の低下によって基板７０の加熱効率が変化するという問題が生じる。これに対し、実施例２のように加熱炉１２の内面を不透明なコーティング層９０（窒化ホウ素）によってコーティングすることで、基板７０の加熱効率の変化が抑制され、より安定して酸化ガリウム膜を成長させることが可能となる。
【実施例３】
【００２６】
図３に示す実施例３の成膜装置は、実施例１と同様のホットウォール型の成膜装置である。すなわち、加熱炉１２がヒータ１４によって加熱される。実施例３では、実施例１と同様に、加熱炉１２の内面と基板ステージ１３の表面がコーティング層９０によりコーティングされている。また、実施例３では、ミスト供給路４０の内面全体がコーティング層９０によりコーティングされている。また、実施例３では、溶液貯留槽２６の底面を除く内面全体がコーティング層９０によりコーティングされている。このように、ミスト６２に曝される部分全体を窒化ホウ素により構成することで、ミスト６２への不純物の溶出をより確実に抑制することができる。また、実施例３では、搬送ガス供給路４２の内面と希釈ガス供給路４４の内面もコーティング層９０によってコーティングされている。これによって、ミスト６２への不純物の溶出をより抑制することができる。したがって、実施例３の構成によれば、成長させる膜への不純物の意図しない混入をより低減することができる。
【００２７】
なお、窒化ホウ素は、機械的強度が比較的低く、剥離し易い。したがって、基板７０の表面への成膜処理の前に、以下に説明する事前処理を行ってもよい。
【００２８】
事前処理では、加熱炉１２内に基板７０を設置せずに、加熱炉１２を加熱しながら、溶液貯留槽２６から加熱炉１２にミストを供給する。ここでは、成膜処理で用いる溶液６０と同じ液体のミストを使用してもよいし、溶液６０の成分の一部を含む液体のミストを使用してもよい。事前処理でミストを供給すると、コーティング層９０の表面に薄い膜が成長する。すなわち、コーティング層９０の表面をさらにコーティングすることができる。これによって、コーティング層９０の強度を増して、コーティング層９０の剥離を防止することができる。また、他の実施例では、当該液体のミストではなく、当該液体自体をコーティング層９０に塗布してもよい。事前処理の終了後に、加熱炉１２内に基板７０を設置して、成膜処理を行うことができる。コーティング層９０の表面をさらにコーティングする膜の成分は、成膜処理で用いられるミスト６２（すなわち、溶液６０）と同じ成分を含むので、成膜処理中に不具合が生じ難い。したがって、成膜処理では、適切に酸化ガリウム膜を成長させることができる。
【００２９】
なお、実施例３で説明した事前処理を、コールドウォール型の成膜装置で実施してもよい。
【００３０】
なお、上述した実施例１〜３では、コーティング層９０が窒化ホウ素であったが、コーティング層９０が窒化ホウ素を含む他の材料であってもよい。例えば、コーティング層９０が、窒化ホウ素とアルミナ（Ａｌ２Ｏ３）との複合材により構成されていてもよい。また、コーティング層９０が、窒化ホウ素と窒化シリコン（Ｓｉ３Ｎ４）との複合材により構成されていてもよい。このように、コーティング層９０として窒化ホウ素と他の材料との複合材を用いることで、窒化ホウ素の化学的安定性を利用しながら、コーティング層９０の機械的強度を高めることができる。また、コーティング層９０の材料を、位置によって変更してもよい。例えば、基板ステージ１３の表面をコーティングするコーティング層９０を窒化ホウ素とアルミナとの複合材により構成し、加熱炉１２の内面をコーティングするコーティング層９０を窒化ホウ素と窒化シリコンの複合材により構成してもよい。
【００３１】
窒化ホウ素を含む材料の利点を、他の材料と比較して説明する。
【００３２】
炭素系材料は、耐熱性が高いが、ミストに曝されるとミスト中のＨ２Ｏによって酸化して劣化する。例えば、炭化シリコン（ＳｉＣ）がミストに曝されて酸化すると、酸化シリコン（ＳｉＯ２）が形成されて劣化する。また、ミストがＨＣｌを含んでいると、ＨＣｌが酸化シリコンを腐食して、ミスト中にシリコンが溶出する。このため、酸化ガリウム膜に意図せずシリコンが混入する。
【００３３】
石英は耐熱性が高いが、石英がミストに曝されると石英からミストにシリコンが溶出する。したがって、酸化ガリウム膜に意図せずシリコンが混入する。
【００３４】
アルミナやジルコニア（ＺｒＯ２）等は、耐熱性が高いものの、温度変化によって劣化し易い。ミストを用いた成膜装置では、ミストの導入時に比較的大きい温度変化が生じる。この温度変化によって、アルミナやジルコニアは劣化し易い。劣化した部分からミストへ不純物が溶出したり、ミストから劣化した部分に成分が吸着されるので、酸化ガリウム膜の成分を意図した通りに制御することが困難となる。
【００３５】
これに対し、窒化ホウ素または窒化ホウ素を含む材料では、上述した炭素系材料、石英、アルミナ、ジルコニアでの問題が生じず、酸化ガリウム膜を好適に成長させることができる。
【００３６】
以上に説明したように、基板７０よりも上流側でミスト６２に曝される部分を窒化ホウ素を含む材料により構成することで、成長させる膜への意図しない不純物の混入を抑制することができる。
【００３７】
なお、上述した実施例１〜３では、酸化ガリウム膜を成長させる場合を例として説明した。しかしながら、成長させる膜は、任意に選択することができる。また、溶液６０と基板７０の材料は、成長させる膜に合わせて任意に選択することができる。
【００３８】
また、上述した実施例１〜３では、基板の表面に膜を成長させる場合を例として説明した。しかしながら、板状以外の形状の基体の表面に膜を成長させてもよい。
【００３９】
また、上述した実施例１〜３では、基板の表面に単結晶の膜をエピタキシャル成長させる場合を例として説明した。しかしながら、成長させる膜は、単結晶に限られず、多結晶やアモルファス等であってもよい。
【００４０】
また、上述した実施例１〜３とは、コーティング層９０の位置を変更してもよい。例えば、加熱炉１２の内面の一部だけにコーティング層９０を設けてもよい。コーティング層９０は、基板７０よりも上流側でミスト６２に曝される部分の少なくとも一部に設けられていればよい。
【００４１】
本明細書が開示する技術要素について、以下に列記する。なお、以下の各技術要素は、それぞれ独立して有用なものである。
【００４２】
本明細書が開示する一例の成膜装置では、加熱炉の内面の少なくとも一部が窒化ホウ素を含む材料により構成されていてもよい。
【００４３】
加熱炉の外壁が透明だと、ヒータから生じる赤外線が外壁を通過する。加熱炉の内面にはミストが付着するので、加熱炉の内面には基体の表面に成長する膜と略同じ膜が成長する。加熱炉が透明だと、加熱炉の内面に膜が成長すると、加熱炉の透明度が低下する。その結果、加熱炉の赤外線透過率が低下し、基体の加熱効率が変化する。これに対し、加熱炉の内面の少なくとも一部が窒化ホウ素を含む材料により構成されていると、窒化ホウ素を含む材料が不透明であるので、窒化ホウ素を含む材料によって赤外線が遮断される。加熱炉の内面に膜が成長しても、窒化ホウ素を含む材料が初めから不透明であるので、加熱炉の赤外線の透過率はほとんど変わらず、基体の加熱効率が変化し難い。したがって、この成膜装置によれば、より安定して膜を形成することができる。
【００４４】
本明細書が開示する成膜装置を用いて膜をエピタキシャル成長させる成膜方法を提案する。この成膜方法は、コーティング工程と成長工程を有する。コーティング工程では、窒化ホウ素を含む材料に、溶液に含まれる成分を含む液体または前記液体のミストを供給することによって、窒化ホウ素を含む材料の表面をコーティングする。成長工程では、コーティングする前記工程の後に、加熱炉内に基体を配置した状態でミスト供給装置から加熱炉に溶液のミストを供給することによって基体の表面に膜をエピタキシャル成長させる。
【００４５】
この構成によれば、成長工程の前に窒化ホウ素を含む材料の表面をコーティングできるので、成長工程中に窒化ホウ素を含む材料の剥離を抑制することができる。
【００４６】
以上、実施形態について詳細に説明したが、これらは例示にすぎず、特許請求の範囲を限定するものではない。特許請求の範囲に記載の技術には、以上に例示した具体例をさまざまに変形、変更したものが含まれる。本明細書または図面に説明した技術要素は、単独あるいは各種の組み合わせによって技術有用性を発揮するものであり、出願時請求項記載の組み合わせに限定されるものではない。また、本明細書または図面に例示した技術は複数目的を同時に達成するものであり、そのうちの１つの目的を達成すること自体で技術有用性を持つものである。
【符号の説明】
【００４７】
１０    ：成膜装置
１２    ：加熱炉
１３    ：基板ステージ
１４    ：ヒータ
２０    ：ミスト供給装置
２２    ：ミスト発生槽
２４    ：水槽
２６    ：溶液貯留槽
２８    ：超音波振動子
４０    ：ミスト供給路
４２    ：搬送ガス供給路
４４    ：希釈ガス供給路
５８    ：水
６０    ：溶液
６２    ：ミスト
６４    ：搬送ガス
６６    ：希釈ガス
７０    ：基板
８０    ：排出管
９０    ：コーティング層
【図１】
2020096055.tif 000003
【図２】
2020096055.tif 000004
【図３】
2020096055.tif 000005